(57)【要約】  本発明は、新規な式（Ｉ）、（ＩＩ）、（ＩＩＩ）又は（ＩＶ）の化合物、並びにそれらの光学記録媒体の記録層としての使用に関し、それは基体、記録層、及び場合により１以上の反射層を含む。本願の化合物は、式（Ｉ）、（ＩＩ）、（ＩＩＩ）又は（ＩＶ）のものであるか、その異性体である（式中、Ｇ１及びＧ２は、それぞれ他と独立に、式（Ｖ）、（ＶＩ）、（ＶＩＩ）、（ＶＩＩＩ）、（ＩＸ）、（Ｘ）、（ＸＩ）であり、Ｘ１及びＸ２はそれぞれ他と独立に、直接結合又はそれぞれＣＲ12＝ＣＲ13、Ｃ＝ＣＲ12Ｒ13、ＣＲ12Ｒ13、Ｃ＝Ｏ、Ｃ＝Ｓ、Ｃ＝Ｎ（Ｒ14）、Ｎ（Ｒ14）、Ｏ若しくはＳよりなる群から独立に選択される１〜８員よりなる鎖であり、好ましくは直接結合又は１、２、３若しくは４員よりなる鎖であり、最も好ましくは直接結合又はＣＲ12Ｒ13、Ｃ＝Ｏ、Ｃ＝Ｓ、Ｃ＝Ｎ（Ｒ14）、Ｎ（Ｒ14）、Ｏ若しくはＳ鎖であり；Ａ１、Ａ２及びＡ３は、ＣＲ１５Ｒ１６、式（a）、Ｎ（Ｒ１４）、Ｏ、Ｓ、Ｓｅ、Ｎ＝Ｃ（Ｒ１８）またはＣＲ１９＝ＣＲ２０であり、Ａ4は、Ｏ、Ｓ又はＳｅであり；Ｍ1は、９〜１２族の遷移金属、好ましくはＣｏ、Ｃｕ、Ｎｉ、Ｐｄ又はＺｎ、特にＣｏ、Ｃｕ又はＮｉであるか、あるいはＳｉＲ21Ｒ22、ＧｅＲ21Ｒ22、ＰＲ21Ｒ22又はＡｌＲ21であり；そしてＱ1及びＱ2は、それぞれ他と独立に、Ｃ（Ｒ23）、Ｎ又はＰである）。更なる置換基の詳細な定義は、明細書を参照されたい。記録及び再生は、特に波長４３５０〜５００nmで、例えば青色レーザーで行われる。記録及び再生品質は素晴らしく、そして高記録密度を可能とする。
2008509029.tif 000002
【特許請求の範囲】
【請求項１】
基板、記録層及び場合により１つ以上の反射層を含むことを特徴とする、光記録媒体であって、記録層が、式（Ｉ）、（II）、（III）若しくは（IV）：
【化１】
2008509029.tif 000041
で示される化合物、又は式（Ｉ）、（II）、（III）若しくは（IV）の化合物の互変異性体［ここで、
Ｇ1及びＧ2は、それぞれ他と独立に、下記式：
【化２】
2008509029.tif 000042
で示される基であり；
Ｘ1及びＸ2は、それぞれ他と独立に、直接結合又はそれぞれＣＲ12＝ＣＲ13、Ｃ＝ＣＲ12Ｒ13、ＣＲ12Ｒ13、Ｃ＝Ｏ、Ｃ＝Ｓ、Ｃ＝Ｎ（Ｒ14）、Ｎ（Ｒ14）、Ｏ若しくはＳよりなる群から独立に選択される１〜８員よりなる鎖であり、好ましくは直接結合又は１、２、３若しくは４員よりなる鎖であり、最も好ましくは直接結合又はＣＲ12Ｒ13、Ｃ＝Ｏ、Ｃ＝Ｓ、Ｃ＝Ｎ（Ｒ14）、Ｎ（Ｒ14）、Ｏ若しくはＳ鎖であり；
Ａ1、Ａ2及びＡ3は、下記式：
【化３】
2008509029.tif 000043
で示される基であり、そして
Ａ4は、Ｏ、Ｓ又はＳｅであり；
Ｍ1は、９〜１２族の遷移金属、好ましくはＣｏ、Ｃｕ、Ｎｉ、Ｐｄ又はＺｎ、特にＣｏ、Ｃｕ又はＮｉであるか、あるいはＳｉＲ21Ｒ22、ＧｅＲ21Ｒ22、ＰＲ21Ｒ22又はＡｌＲ21であり；
Ｑ1及びＱ2は、それぞれ他と独立に、Ｃ（Ｒ23）、Ｎ又はＰであり；
Ｒ1、Ｒ2、Ｒ3、Ｒ4、Ｒ5、Ｒ6、Ｒ7、Ｒ8、Ｒ19及びＲ20は、それぞれ他と独立に、水素、Ｒ10、又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ10ラジカルにより置換されている）であるか；あるいは
Ｒ5又はＲ6、好ましくはＲ6は、式（Ｉ）若しくは（III）中のＸ1の位置又は式（IV）中のＸ2の位置であり（ただし、Ｘ1又はＸ2が、直接結合又は３原子未満の長さの鎖であるとき、Ｇ1又はＧ2のその位置はＲ5ではない）；
Ｒ9、Ｒ14及びＲ18は、それぞれ他と独立に、Ｃ1−Ｃ24アルキル、Ｃ3−Ｃ24シクロアルキル、Ｃ2−Ｃ24アルケニル、Ｃ3−Ｃ24シクロアルケニル、Ｃ1−Ｃ4アルキル−［Ｏ−Ｃ1−Ｃ4アルキレン］m若しくはＣ1−Ｃ4アルキル−［ＮＨ−Ｃ1−Ｃ4アルキレン］m（それぞれ非置換であるか、又は１個以上の適宜同一であるか若しくは異なるＲ24ラジカルにより置換されている）；又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ10ラジカルにより置換されている）であるか；あるいは
Ｒ9は、式（Ｉ）若しくは（III）中のＸ1の位置又は式（IV）中のＸ2の位置であるか；かつ／又はＲ14は、ＣＯＲ9、ＣＯＯＲ9、ＣＯＮＲ12Ｒ13、Ｃ（Ｒ9）＝ＮＲ18、Ｃ（ＯＲ9）＝ＮＲ18若しくはＣ（ＮＲ12Ｒ13）＝ＮＲ18であるか；あるいは
式（II）若しくは（IV）中のＲ1とＲ2、Ｒ3とＲ4、Ｒ5とＲ6、Ｒ5とＲ18、Ｒ5とＲ19、Ｒ1とＲ3、式（Ｉ）中のＲ3とＲ5、式（III）若しくは（IV）中のＧ1のＲ5とＧ2のＲ5及び／又は式（III）若しくは（IV）中のＧ1のＲ6とＧ2のＲ6とは、一緒に対になって、Ｃ3−Ｃ6アルキレン若しくはＣ3−Ｃ6アルケニレン（それぞれ非置換であるか、又は１個以上の適宜同一であるか若しくは異なるＲ24及び／若しくはＲ32ラジカルにより置換されており、そして中断されていないか、又はＯ、Ｓ若しくはＮ（Ｒ14）により中断されていてもよい）、又は１，４−ブタ−１，３−ジエニレン、下記式：
【化４】
2008509029.tif 000044
で示される基（それぞれ非置換であるか、又は１個以上の適宜同一であるか若しくは異なるＲ10ラジカルにより置換されており、そして１個又は２個の炭素原子が、窒素により置換されていてもよい）であり；
Ｒ10及びＲ11は、それぞれ他と独立に、Ｃ（Ｒ23）＝ＮＲ25、Ｃ（Ｒ23）＝ＮＲ26又はＲ28であるか；あるいは
Ｒ10は、式（Ｉ）若しくは（III）中のＸ1の位置又は式（IV）中のＸ2の位置であり；
Ｒ12及びＲ13は、それぞれ他と独立に、水素、Ｒ10又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ10ラジカルにより置換されている）であるか；あるいは
Ｒ12及びＲ13は、一緒になって、Ｃ2−Ｃ7アルキレン又はＣ2−Ｃ7アルケニレン、好ましくはＣ3−Ｃ6アルキレン又はＣ3−Ｃ6アルケニレン、最も好ましくはＣ4−Ｃ5アルキレン又はＣ4−Ｃ5アルケニレン（それぞれ非置換であるか、又は１個以上の適宜同一であるか若しくは異なるＲ24及び／若しくはＲ32ラジカルにより置換されている）であり；
Ｒ15及びＲ16は、それぞれ他と独立に、Ｃ1−Ｃ5アルキル（非置換であるか、又は１個以上の適宜同一であるか若しくは異なるＲ24ラジカルにより置換されている）であり、
Ｒ17は、Ｃ2−Ｃ7アルキレン、好ましくはＣ4−Ｃ5アルキレン（それぞれ非置換であるか、又は１個以上の適宜同一であるか若しくは異なるＲ24ラジカルにより置換されており、そして中断されていないか、又はＯ、Ｓ若しくはＮ（Ｒ14）により中断されていてもよい）であり、
Ｒ21及びＲ22は、それぞれ他と独立に、ヒドロキシ、Ｃ1−Ｃ12アルコキシ、Ｃ3−Ｃ12シクロアルコキシ、Ｃ1−Ｃ12アルキルチオ、Ｃ1−Ｃ12アルキル、Ｃ3−Ｃ12シクロアルキル、Ｃ2−Ｃ12アルケニル、Ｃ3−Ｃ12シクロアルケニル、Ｃ6−Ｃ12アリール、Ｃ4−Ｃ12ヘテロアリール、Ｃ7−Ｃ12アラルキル又はＣ5−Ｃ12ヘテロアラルキル（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であり；
Ｒ23は、水素、シアノ、ヒドロキシ、Ｃ1−Ｃ12アルコキシ、Ｃ3−Ｃ12シクロアルコキシ、Ｃ1−Ｃ12アルキルチオ、Ｃ3−Ｃ12シクロアルキルチオ、アミノ、ＮＨＲ29、ＮＲ30Ｒ31、Ｒ32、ハロゲン、ニトロ、ホルミル、Ｎ＝Ｎ−Ｒ32、Ｃ（Ｒ33）＝ＣＲ26Ｒ27、Ｃ（Ｒ33）＝ＮＲ25、ＣＯＯ−Ｒ30、カルボキシ、カルバモイル、ＣＯＮＨ−Ｒ30、ＣＯＮＲ30Ｒ31、Ｎ＝ＣＲ25Ｒ34、又はＣ1−Ｃ12アルキル、Ｃ3−Ｃ12シクロアルキル、Ｃ2−Ｃ12アルケニル若しくはＣ3−Ｃ12シクロアルケニル（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であり；
Ｒ24は、ハロゲン、ヒドロキシ、Ｏ−Ｒ30、Ｏ−ＣＯ−Ｒ30、Ｓ−Ｒ30、ＮＨ2、ＮＨ−Ｒ30、ＮＲ30Ｒ31、ＮＨ3+、ＮＨ2Ｒ30+、ＮＨＲ30Ｒ31+、ＮＲ29Ｒ30Ｒ31+、ＮＲ30−ＣＯ−Ｒ29、ＮＲ30ＣＯＯＲ29、シアノ、ホルミル、ＣＯＯ−Ｒ30、カルボキシ、カルバモイル、ＣＯＮＨ−Ｒ30、ＣＯＮＲ30Ｒ31、ウレイド、ＮＨ−ＣＯ−ＮＨＲ29、ＮＲ30−ＣＯ−ＮＨＲ29、ホスファト、ＰＲ30Ｒ29、ＰＯＲ30ＯＲ29、Ｐ（＝Ｏ）ＯＲ30ＯＲ29、ＯＰＲ30Ｒ29、ＯＰＲ30ＯＲ29、ＯＰ（＝Ｏ）Ｒ30ＯＲ29、ＯＰＯ3Ｒ30、ＯＰ（＝Ｏ）ＯＲ30ＯＲ29、ＳＯ2Ｒ30、スルファト、スルホ又はＣ1−Ｃ12アルコキシ若しくはＣ1−Ｃ12シクロアルコキシ（それぞれ非置換であるか、又はハロゲンにより単置換若しくは多置換されている）であり；
Ｒ26及びＲ27は、それぞれ他と独立に、ＮＲ30Ｒ31、ＣＮ、ＣＯＮＨ2、ＣＯＮＨＲ25、ＣＯＮＲ25Ｒ34又はＣＯＯＲ34であり；
Ｒ28は、ハロゲン、ニトロ、シアノ、チオシアナト、ヒドロキシ、Ｏ−Ｒ25、Ｏ−ＣＯ−Ｒ25、Ｓ−Ｒ25、ＣＨＯ、ＣＯＲ34、ＣＨＯＲ25ＯＲ35、ＣＲ34ＯＲ25ＯＲ35、Ｒ36、Ｎ＝Ｎ−Ｒ36、Ｎ＝ＣＲ25Ｒ34、Ｎ＝ＣＲ26Ｒ27、ＮＨ2、ＮＨ−Ｒ25、ＮＲ25Ｒ34、ＮＨ3+、ＮＨ2Ｒ25+、ＮＨＲ25Ｒ34+、ＮＲ25Ｒ34Ｒ35+、ＣＯＮＨ2、ＣＯＮＨＲ25、ＣＯＮＲ25Ｒ34、ＳＯ2Ｒ25、ＳＯ2ＮＨ2、ＳＯ2ＮＨＲ25、ＳＯ2ＮＲ25Ｒ34、ＣＯＯＨ、ＣＯＯＲ25、ＯＣＯＯＲ25、ＮＨＣＯＲ25、ＮＲ25ＣＯＲ35、ＮＨＣＯＯＲ25、ＮＲ25ＣＯＯＲ35、ウレイド、ＮＲ25−ＣＯ−ＮＨＲ35、Ｂ（ＯＨ）2、Ｂ（ＯＨ）（ＯＲ25）、Ｂ（ＯＲ25）ＯＲ35、ホスファト、ＰＲ25Ｒ35、ＰＯＲ25ＯＲ35、Ｐ（＝Ｏ）ＯＲ25ＯＲ35、ＯＰＲ25Ｒ35、ＯＰＲ25ＯＲ35、ＯＰ（＝Ｏ）Ｒ25ＯＲ35、ＯＰ（＝Ｏ）ＯＲ25ＯＲ35、ＯＰＯ3Ｒ25、スルファト、スルホ、又はＣ1−Ｃ12アルキル、Ｃ3−Ｃ12シクロアルキル、Ｃ2−Ｃ12アルケニル、Ｃ3−Ｃ12シクロアルケニル、Ｃ1−Ｃ12アルキルチオ、Ｃ3−Ｃ12シクロアルキルチオ、Ｃ2−Ｃ12アルケニルチオ、Ｃ3−Ｃ12シクロアルケニルチオ、Ｃ1−Ｃ12アルコキシ、Ｃ3−Ｃ12シクロアルコキシ、Ｃ2−Ｃ12アルケニルオキシ若しくはＣ3−Ｃ12シクロアルケニルオキシ（それぞれ非置換であるか、又は１個以上の適宜同一であるか若しくは異なるＲ24ラジカルにより置換されている）であり；
Ｒ29、Ｒ30及びＲ31は、それぞれ他と独立に、Ｃ1−Ｃ12アルキル、Ｃ3−Ｃ12シクロアルキル、Ｃ2−Ｃ12アルケニル、Ｃ3−Ｃ12シクロアルケニル、Ｃ6−Ｃ12アリール、Ｃ4−Ｃ12ヘテロアリール、Ｃ7−Ｃ12アラルキル又はＣ5−Ｃ12ヘテロアラルキルであるか；あるいは
Ｒ30及びＲ31は、共通の窒素と一緒になって、ピロリジン、ピペリジン、ピペラジン又はモルホリン（それぞれ非置換であるか、又はＣ1−Ｃ4アルキルにより単置換から四置換されている）であり；
Ｒ32は、Ｃ6−Ｃ12アリール、Ｃ4−Ｃ12ヘテロアリール、Ｃ7−Ｃ12アラルキル又はＣ5−Ｃ12ヘテロアラルキル（それぞれ非置換であるか、又は１個以上の適宜同一であるか若しくは異なるＲ28ラジカルにより置換されている）であり；
Ｒ33は、水素、Ｒ28、又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ28ラジカルにより置換されている）であり；
Ｒ25、Ｒ34及びＲ35は、それぞれ他と独立に、Ｒ36、又はＣ1−Ｃ12アルキル、Ｃ3−Ｃ12シクロアルキル、Ｃ2−Ｃ12アルケニル若しくはＣ3−Ｃ12シクロアルケニル（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であるか；あるいは
Ｒ19とＲ25は一緒になって、Ｒ23とＲ25は一緒になって、及び／又はＲ25とＲ35は一緒になって、Ｃ2−Ｃ12アルキレン、Ｃ3−Ｃ12シクロアルキレン、Ｃ2−Ｃ12アルケニレン又はＣ3−Ｃ12シクロアルケニレン（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であるか；あるいは
Ｒ25及びＲ34は、共通の窒素と一緒になって、ピロリジン、ピペリジン、ピペラジン若しくはモルホリン（それぞれ非置換であるか、又はＣ1−Ｃ4アルキルにより単置換から四置換されている）；又はカルバゾール、フェノキサジン若しくはフェノチアジン（それぞれ非置換であるか、又は１個以上の適宜同一であるか若しくは異なるＲ37ラジカルにより置換されている）であり；
Ｒ36は、Ｃ6−Ｃ12アリール、Ｃ4−Ｃ12ヘテロアリール、Ｃ7−Ｃ12アラルキル又はＣ5−Ｃ12ヘテロアラルキル（それぞれ非置換であるか、又は１個以上の適宜同一であるか若しくは異なるＲ37ラジカルにより置換されている）であり；
Ｒ37は、ニトロ、ＳＯ2ＮＨＲ30、ＳＯ2ＮＲ30Ｒ31、又はＣ1−Ｃ12アルキル、Ｃ3−Ｃ12シクロアルキル、Ｃ1−Ｃ12アルキルチオ、Ｃ3−Ｃ12シクロアルキルチオ、Ｃ1−Ｃ12アルコキシ若しくはＣ3−Ｃ12シクロアルコキシ（それぞれ非置換であるか、又は１個以上の適宜同一であるか若しくは異なるＲ24ラジカルにより置換されている）であり；そして
ｍは、１〜１０の数である］を含むことを特徴とする、光記録媒体。
【請求項２】
Ｘ1及びＸ2が、それぞれ他と独立に、直接結合、又はＣＲ12Ｒ13、Ｃ＝Ｏ、Ｃ＝Ｓ、Ｃ＝Ｎ（Ｒ14）、Ｎ（Ｒ14）、Ｏ若しくはＳ鎖である、請求項１記載の光記録媒体。
【請求項３】
記録層が、式（Ｉ）、（II）、（III）若しくは（IV）［ここで、
Ａ1及びＡ2は、それぞれ他と独立に、Ｎ（Ｒ14）、Ｏ、Ｓ又はＳｅであり、そしてＡ3は、Ｃ（Ｃ1−Ｃ5アルキル）2、Ｃ（Ｃ4−Ｃ5アルキレン）、Ｎ（Ｒ14）、Ｏ、Ｓ、Ｓｅ、Ｎ＝Ｃ（Ｒ18）又は非置換若しくはＲ19−置換ＣＨ＝ＣＨであり、特にＡ1、Ａ2及びＡ3は、それぞれ他と独立に、Ｏ、Ｓ又はＮ（Ｒ14）であり、かつ／あるいはＱ1及びＱ2は、Ｃ（Ｒ23）又はＮであり；
Ｇ1及びＧ2は、それぞれ他と独立に、下記式：
【化５】
2008509029.tif 000045
で示される基であり、特にＧ1及びＧ2の少なくとも一方は、下記式：
【化６】
2008509029.tif 000046
で示される基であり；
Ｒ1、Ｒ2、Ｒ3、Ｒ4、Ｒ5、Ｒ6、Ｒ7、Ｒ8及びＲ19は、それぞれ他と独立に、水素、Ｒ10、又はＣ6−Ｃ12アリール若しくはＣ7−Ｃ12アラルキル（それぞれ非置換であるか、又は１個以上の適宜同一であるか若しくは異なるＲ10ラジカルにより置換されている）であり；
Ｒ9、Ｒ14及びＲ18は、それぞれ他と独立に、非置換又はＲ10−置換Ｃ1−Ｃ8アルキルであるか；あるいは
Ｒ9は、式（Ｉ）若しくは（III）中のＸ1の位置又は式（IV）中のＸ2の位置であり；
Ｒ10及びＲ28は、それぞれ他と独立に、ハロゲン、ニトロ、シアノ、Ｏ−Ｒ25、ホルミル、ＣＨ＝Ｃ（ＣＮ）2、ＣＨ＝Ｃ（ＣＮ）ＣＯＮＨ2、ＣＨ＝Ｃ（ＣＮ）ＣＯＮＨＲ25、ＣＨ＝Ｃ（ＣＮ）ＣＯＮＲ25Ｒ34、ＣＨ＝Ｃ（ＣＮ）ＣＯＯＲ25、ＣＨ＝Ｃ（ＣＯＯＲ25）ＣＯＯＲ34、ＣＯＮＨ2、ＣＯＮＨＲ25、ＣＯＮＲ25Ｒ34、ＳＯ2Ｃ1−Ｃ12アルキル、ＳＯ2ＮＨ2、ＳＯ2ＮＨＲ25、ＳＯ2ＮＲ25Ｒ34、ＣＯＯＨ、ＣＯＯＲ25、ＮＨＣＯＲ25、ＮＲ25ＣＯＲ35、ＮＨＣＯＯＲ25、ＮＲ25ＣＯＯＲ35、ウレイド、Ｐ（＝Ｏ）ＯＲ25ＯＲ35、スルホ、又はＣ1−Ｃ12アルキル、Ｃ1−Ｃ12アルキルチオ若しくはＣ1−Ｃ12アルコキシ（それぞれ非置換であるか、又は１個以上の適宜同一であるか若しくは異なるＲ24ラジカルにより置換されている）であり；
Ｒ23は、水素、シアノ、ハロゲン、ニトロ、ホルミル、Ｎ＝Ｎ−Ｒ32、Ｃ（Ｒ19）＝ＣＲ26Ｒ27、Ｃ（Ｒ19）＝ＮＲ25、ＣＯＯ−Ｒ30、カルボキシ、カルバモイル、ＣＯＮＨ−Ｒ30、ＣＯＮＲ30Ｒ31、又はＣ1−Ｃ12アルキル（非置換であるか、又は１個以上のハロゲン置換基により置換されている）であり；
Ｒ24はハロゲン、ヒドロキシ、Ｏ−Ｒ30、アミノ、ＮＨ−Ｒ30、ＮＲ30Ｒ31、ＮＲ30−ＣＯ−Ｒ29、ＮＲ30ＣＯＯＲ29、シアノ、ＣＯＯ−Ｒ30、カルボキシ、ＣＯＮＨ−Ｒ30、ＣＯＮＲ30Ｒ31、スルファト、スルホ、又はＣ1−Ｃ12アルコキシ（非置換であるか、又はハロゲンにより単置換若しくは多置換されている）であり；
Ｒ25、Ｒ34及びＲ35は、それぞれ他と独立に、Ｃ1−Ｃ12アルキル（非置換であるか、又は１個以上の適宜同一であるか若しくは異なるハロゲン、ヒドロキシ若しくはＣ1−Ｃ12アルコキシラジカルにより置換されている）、又は非置換のＣ6−Ｃ12アリール若しくはＣ7−Ｃ12アラルキルであるか；あるいは
Ｒ25及びＲ34は、共通の窒素と一緒になって、モルホリン、又はピペリジン（Ｃ1−Ｃ4アルキルによりＮ−置換されている）であり；
Ｒ29、Ｒ30及びＲ31は、それぞれ他と独立に、Ｃ1−Ｃ12アルキル、Ｃ2−Ｃ12アルケニル、Ｃ6−Ｃ12アリール又はＣ7−Ｃ12アラルキルであるか；あるいは
Ｒ30及びＲ31は、共通の窒素と一緒になって、モルホリン、又はピペリジン（Ｃ1−Ｃ4アルキルによりＮ−置換されている）であり；
Ｒ36は、非置換又は置換のＣ6−Ｃ12アリール又はＣ7−Ｃ12アラルキル、特にメタロセニルラジカルであり；かつ／あるいは
ｍは、１〜４の数である］の化合物、又はその互変異性体を含むことを特徴とする、請求項１又は２記載の光記録媒体。
【請求項４】
記録層が、式（Ｉ）、（II）、（III）若しくは（IV）［ここで、Ｑ1及びＱ2は、Ｎ又はＣ（Ｒ23）であり；Ｇ1及びＧ2は、下記式：
【化７】
2008509029.tif 000047
で示される基であり；Ａ1、Ａ2及びＡ3は、Ｓ又はＣＲ19＝ＣＨ、特にＳであり、そしてＸ1及びＸ2は、直接結合又はＣ1−Ｃ3アルキレンブリッジであり；
Ｒ5及びＲ8は、相互に独立に、水素又はＲ28であり；
Ｒ2、Ｒ4及びＲ6は、相互に独立に、水素又は非置換若しくは置換Ｃ1−Ｃ4アルキル、特に非置換若しくは置換メチル若しくはエチルであり；
Ｒ23は、水素、シアノ、ＣＯＯ−Ｒ30又はＣ1−Ｃ12アルキルであり；そして
Ｒ28は、非置換若しくは置換Ｃ1−Ｃ12アルキル、Ｏ−Ｒ25又は電子求引基である］の化合物、又はその互変異性体を含むことを特徴とする、請求項１、２又は３記載の光記録媒体。
【請求項５】
記録層が、実質的にアモルファスである、請求項１、２、３又は４記載の光記録媒体。
【請求項６】
更に被覆層を含む（ここで、基板、反射層、記録層及び被覆層は、この順序に配置されている）ことを特徴とする、請求項１、２、３、４又は５記載の光記録媒体。
【請求項７】
式（Ｉ）の化合物を含むことに加えて、無金属発色団を含むことを特徴とする、請求項１、２、３、４、５又は６記載の光記録媒体。
【請求項８】
請求項１、２、３、４、５、６又は７記載の光記録媒体上のデータが、３５０〜５００nmの波長のレーザーで記録又は再生される、データを記録又は再生する方法。
【請求項９】
データが、異なる反射率のマークの形である、請求項８記載の方法。
【請求項１０】
請求項１記載の式（Ｉ）、（II）、（III）若しくは（IV）の化合物、又はその互変異性体。
【請求項１１】
溶媒に溶解された、請求項１０記載の式（Ｉ）、（II）、（III）若しくは（IV）の化合物、又はその互変異性体を含むことを特徴とする、スピンコーティング溶液。
【請求項１２】
光記録媒体の調製のための、式（Ｉ）、（II）、（III）若しくは（IV）の化合物、又はその互変異性体の、あるいは請求項１０記載のスピンコーティング溶液の使用。
【発明の詳細な説明】
【技術分野】
【０００１】
本発明は、特に３５０〜５００nmの波長で優れた記録及び再生品質を有する新しい光記録材料に関する。記録及び再生は、非常に有利なことに同じ波長で高感度で遂行することができ、そして達成可能な記憶密度は、既知の材料の場合よりも有意に高い。更に、本発明の材料は、特に苛酷な条件（日光若しくは蛍光、熱及び／又は高湿度への曝露など）下であっても、非常に良好な記録前後の記憶特性を有する。更に、これらの製造法は、通常のコーティング法（スピンコーティングなど）を用いて、単純でかつ容易に再現可能である。
【０００２】
JP-A-11/34500、JP-A-11/92479及びEP-A-0,903,733は、下記式：
【０００３】
【化８】
2008509029.tif 000003
【０００４】
で示される着色料の金属及びホウ素錯体を開示しており、そしてこれらは、５２０〜６９０nmでＣＤ−Ｒ又はＤＶＤ−Ｒのような光記録材料に使用することができる。しかしここでもまた、最大記憶密度に必要な、光学特性、特にＵＶ範囲又は近ＵＶ範囲でのスペクトル特性、及び単位表面積当たりの情報密度が、要望どおりの最高の要求を満たすことはできない。単位表面積あたりの情報密度は、要望されるものよりはるかに低い。
【０００５】
WO 02/082,438は、光記録材料用の、金属錯アニオンとの塩を含む、イオン性塩の使用を開示している。これらの着色料は、アルキル、アルケニル、アリール又はヘテロアリールにより窒素原子で常に置換されている。しかしこれらの光学特性は、要求の高まりを完全には満たさない。具体的には、固体における屈折率並びにその長波長側面での吸収帯の吸収及び急勾配にはなお不満が残る。
【０００６】
よって従来の光記録材料は、ある程度しか高い要求を満たさないか、又は同時に完全に満足な程度まで全ての要求を満たすことはない。
【０００７】
一方、J. Org. Chem. 67/16, 5753-5772 [2002]は、幾つかのビス（ｏ−アザヘテロアリール）メタン類の合成及びこれらの二価の遷移金属に対する配位特性を報告している（ヘテロアリールは、１，３−アゾール−２−イル、１，３−ベンゾアゾール−２−イル及びアジニルであり、そして遷移金属は、Ｚｎ、Ｃｕ、Ｃｏ、Ｎｉ、Ｈｇ及びＰｄである）。とりわけ、ビス（ベンゾチアゾール−２−イル）メタン及びビス（ベンゾオキサゾール−２−イル）メタンと、塩化銅（II）及び硫酸ニッケル（II）、並びに塩化コバルト（II）及び硝酸パラジウム（II）との２：１塩錯体が開示されているが、ビス（チアゾール−２−イル）メタンでは、脱プロトン化により、Ｚｎ（II）、Ｃｕ（II）、Ｎｉ（II）及びＣｏ（II）との中性２：１キレートが生じる。全ての物質は、強く着色されている。
【０００８】
WO 04/079,732は、ＥＰＣ第５４（３）条及びＰＣＴ規則６４．３による特許出願であり、２つの個別の配位子を含むことを特徴とする金属錯体に関するものである。
【０００９】
本発明の目的は、高い情報密度、感度及びデータ信頼性を有する光記録媒体である。このような記録媒体は、堅牢で、耐久性があり、かつ取扱いが簡単である必要がある。更には、量産製品として製造するのに費用があまりかからず、そしてできるだけ小さくかつ安価な装置しか必要としないものであるべきである。
【００１０】
よって本発明は、基板、記録層及び場合により１つ以上の反射層を含むことを特徴とする光記録媒体であって、記録層が、式（Ｉ）、（II）、（III）若しくは（IV）：
【００１１】
【化９】
2008509029.tif 000004
【００１２】
で示される化合物、又は式（Ｉ）、（II）、（III）若しくは（IV）の化合物の互変異性体［ここで、
Ｇ1及びＧ2は、それぞれ他と独立に、下記式：
【００１３】
【化１０】
2008509029.tif 000005
【００１４】
で示される基であり；
Ｘ1及びＸ2は、それぞれ他と独立に、直接結合又はそれぞれＣＲ12＝ＣＲ13、Ｃ＝ＣＲ12Ｒ13、ＣＲ12Ｒ13、Ｃ＝Ｏ、Ｃ＝Ｓ、Ｃ＝Ｎ（Ｒ14）、Ｎ（Ｒ14）、Ｏ若しくはＳよりなる群から独立に選択される１〜８員よりなる鎖であり、好ましくは直接結合又は１、２、３若しくは４員よりなる鎖であり、最も好ましくは直接結合又はＣＲ12Ｒ13、Ｃ＝Ｏ、Ｃ＝Ｓ、Ｃ＝Ｎ（Ｒ14）、Ｎ（Ｒ14）、Ｏ若しくはＳ鎖であり；
Ａ1、Ａ2及びＡ3は、下記式：
【００１５】
【化１１】
2008509029.tif 000006
【００１６】
で示される基であり、そして
Ａ4は、Ｏ、Ｓ又はＳｅであり；
Ｍ1は、９〜１２族の遷移金属、好ましくはＣｏ、Ｃｕ、Ｎｉ、Ｐｄ又はＺｎ、特にＣｏ、Ｃｕ又はＮｉであるか、あるいはＳｉＲ21Ｒ22、ＧｅＲ21Ｒ22、ＰＲ21Ｒ22又はＡｌＲ21であり；
Ｑ1及びＱ2は、それぞれ他と独立に、Ｃ（Ｒ23）、Ｎ又はＰであり；
Ｒ1、Ｒ2、Ｒ3、Ｒ4、Ｒ5、Ｒ6、Ｒ7、Ｒ8、Ｒ19及びＲ20は、それぞれ他と独立に、水素、Ｒ10、又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ10ラジカルにより置換されている）であるか；あるいは
Ｒ5又はＲ6、好ましくはＲ6は、式（Ｉ）若しくは（III）中のＸ1の位置又は式（IV）中のＸ2の位置であり（ただし、Ｘ1又はＸ2が、直接結合又は３原子未満の長さの鎖であるとき、Ｇ1又はＧ2のその位置はＲ5ではない）；
Ｒ9、Ｒ14及びＲ18は、それぞれ他と独立に、Ｃ1−Ｃ24アルキル、Ｃ3−Ｃ24シクロアルキル、Ｃ2−Ｃ24アルケニル、Ｃ3−Ｃ24シクロアルケニル、Ｃ1−Ｃ4アルキル−［Ｏ−Ｃ1−Ｃ4アルキレン］m若しくはＣ1−Ｃ4アルキル−［ＮＨ−Ｃ1−Ｃ4アルキレン］m（それぞれ非置換であるか、又は１個以上の適宜同一であるか若しくは異なるＲ24ラジカルにより置換されている）；又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ10ラジカルにより置換されている）であるか；あるいは
Ｒ9は、式（Ｉ）若しくは（III）中のＸ1の位置又は式（IV）中のＸ2の位置であるか；かつ／又はＲ14は、ＣＯＲ9、ＣＯＯＲ9、ＣＯＮＲ12Ｒ13、Ｃ（Ｒ9）＝ＮＲ18、Ｃ（ＯＲ9）＝ＮＲ18若しくはＣ（ＮＲ12Ｒ13）＝ＮＲ18であるか；あるいは
式（II）若しくは（IV）中のＲ1とＲ2、Ｒ3とＲ4、Ｒ5とＲ6、Ｒ5とＲ18、Ｒ5とＲ19、Ｒ1とＲ3、式（Ｉ）中のＲ3とＲ5、式（III）若しくは（IV）中のＧ1のＲ5とＧ2のＲ5及び／又は式（III）若しくは（IV）中のＧ1のＲ6とＧ2のＲ6とは、一緒に対になって、Ｃ3−Ｃ6アルキレン若しくはＣ3−Ｃ6アルケニレン（それぞれ非置換であるか、又は１個以上の適宜同一であるか若しくは異なるＲ24及び／若しくはＲ32ラジカルにより置換されており、そして中断されていないか、又はＯ、Ｓ若しくはＮ（Ｒ14）により中断されていてもよい）、又は１，４−ブタ−１，３−ジエニレン、下記式：
【００１７】
【化１２】
2008509029.tif 000007
【００１８】
で示される基（それぞれ非置換であるか、又は１個以上の適宜同一であるか若しくは異なるＲ10ラジカルにより置換されており、そして１個又は２個の炭素原子が、窒素により置換されていてもよい）であり；
Ｒ10及びＲ11は、それぞれ他と独立に、Ｃ（Ｒ23）＝ＮＲ25、Ｃ（Ｒ23）＝ＮＲ26又はＲ28であるか；あるいは
Ｒ10は、式（Ｉ）若しくは（III）中のＸ1の位置又は式（IV）中のＸ2の位置であり；
Ｒ12及びＲ13は、それぞれ他と独立に、水素、Ｒ10又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ10ラジカルにより置換されている）であるか；あるいは
Ｒ12及びＲ13は、一緒になって、Ｃ2−Ｃ7アルキレン又はＣ2−Ｃ7アルケニレン、好ましくはＣ3−Ｃ6アルキレン又はＣ3−Ｃ6アルケニレン、最も好ましくはＣ4−Ｃ5アルキレン又はＣ4−Ｃ5アルケニレン（それぞれ非置換であるか、又は１個以上の適宜同一であるか若しくは異なるＲ24及び／若しくはＲ32ラジカルにより置換されている）であり；
Ｒ15及びＲ16は、それぞれ他と独立に、Ｃ1−Ｃ5アルキル（非置換であるか、又は１個以上の適宜同一であるか若しくは異なるＲ24ラジカルにより置換されている）であり、
Ｒ17は、Ｃ2−Ｃ7アルキレン、好ましくはＣ4−Ｃ5アルキレン（それぞれ非置換であるか、又は１個以上の適宜同一であるか若しくは異なるＲ24ラジカルにより置換されており、そして中断されていないか、又はＯ、Ｓ若しくはＮ（Ｒ14）により中断されていてもよい）であり、
Ｒ21及びＲ22は、それぞれ他と独立に、ヒドロキシ、Ｃ1−Ｃ12アルコキシ、Ｃ3−Ｃ12シクロアルコキシ、Ｃ1−Ｃ12アルキルチオ、Ｃ1−Ｃ12アルキル、Ｃ3−Ｃ12シクロアルキル、Ｃ2−Ｃ12アルケニル、Ｃ3−Ｃ12シクロアルケニル、Ｃ6−Ｃ12アリール、Ｃ4−Ｃ12ヘテロアリール、Ｃ7−Ｃ12アラルキル又はＣ5−Ｃ12ヘテロアラルキル（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であり；
Ｒ23は、水素、シアノ、ヒドロキシ、Ｃ1−Ｃ12アルコキシ、Ｃ3−Ｃ12シクロアルコキシ、Ｃ1−Ｃ12アルキルチオ、Ｃ3−Ｃ12シクロアルキルチオ、アミノ、ＮＨＲ29、ＮＲ30Ｒ31、Ｒ32、ハロゲン、ニトロ、ホルミル、Ｎ＝Ｎ−Ｒ32、Ｃ（Ｒ33）＝ＣＲ26Ｒ27、Ｃ（Ｒ33）＝ＮＲ25、ＣＯＯ−Ｒ30、カルボキシ、カルバモイル、ＣＯＮＨ−Ｒ30、ＣＯＮＲ30Ｒ31、Ｎ＝ＣＲ25Ｒ34、又はＣ1−Ｃ12アルキル、Ｃ3−Ｃ12シクロアルキル、Ｃ2−Ｃ12アルケニル若しくはＣ3−Ｃ12シクロアルケニル（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であり；
Ｒ24は、ハロゲン、ヒドロキシ、Ｏ−Ｒ30、Ｏ−ＣＯ−Ｒ30、Ｓ−Ｒ30、ＮＨ2、ＮＨ−Ｒ30、ＮＲ30Ｒ31、ＮＨ3+、ＮＨ2Ｒ30+、ＮＨＲ30Ｒ31+、ＮＲ29Ｒ30Ｒ31+、ＮＲ30−ＣＯ−Ｒ29、ＮＲ30ＣＯＯＲ29、シアノ、ホルミル、ＣＯＯ−Ｒ30、カルボキシ、カルバモイル、ＣＯＮＨ−Ｒ30、ＣＯＮＲ30Ｒ31、ウレイド、ＮＨ−ＣＯ−ＮＨＲ29、ＮＲ30−ＣＯ−ＮＨＲ29、ホスファト、ＰＲ30Ｒ29、ＰＯＲ30ＯＲ29、Ｐ（＝Ｏ）ＯＲ30ＯＲ29、ＯＰＲ30Ｒ29、ＯＰＲ30ＯＲ29、ＯＰ（＝Ｏ）Ｒ30ＯＲ29、ＯＰＯ3Ｒ30、ＯＰ（＝Ｏ）ＯＲ30ＯＲ29、ＳＯ2Ｒ30、スルファト、スルホ又はＣ1−Ｃ12アルコキシ若しくはＣ3−Ｃ12シクロアルコキシ（それぞれ非置換であるか、又はハロゲンにより単置換若しくは多置換されている）であり；
Ｒ26及びＲ27は、それぞれ他と独立に、ＮＲ30Ｒ31、ＣＮ、ＣＯＮＨ2、ＣＯＮＨＲ25、ＣＯＮＲ25Ｒ34又はＣＯＯＲ34であり；
Ｒ28は、ハロゲン、ニトロ、シアノ、チオシアナト、ヒドロキシ、Ｏ−Ｒ25、Ｏ−ＣＯ−Ｒ25、Ｓ−Ｒ25、ＣＨＯ、ＣＯＲ34、ＣＨＯＲ25ＯＲ35、ＣＲ34ＯＲ25ＯＲ35、Ｒ36、Ｎ＝Ｎ−Ｒ36、Ｎ＝ＣＲ25Ｒ34、Ｎ＝ＣＲ26Ｒ27、ＮＨ2、ＮＨ−Ｒ25、ＮＲ25Ｒ34、ＮＨ3+、ＮＨ2Ｒ25+、ＮＨＲ25Ｒ34+、ＮＲ25Ｒ34Ｒ35+、ＣＯＮＨ2、ＣＯＮＨＲ25、ＣＯＮＲ25Ｒ34、ＳＯ2Ｒ25、ＳＯ2ＮＨ2、ＳＯ2ＮＨＲ25、ＳＯ2ＮＲ25Ｒ34、ＣＯＯＨ、ＣＯＯＲ25、ＯＣＯＯＲ25、ＮＨＣＯＲ25、ＮＲ25ＣＯＲ35、ＮＨＣＯＯＲ25、ＮＲ25ＣＯＯＲ35、ウレイド、ＮＲ25−ＣＯ−ＮＨＲ35、Ｂ（ＯＨ）2、Ｂ（ＯＨ）（ＯＲ25）、Ｂ（ＯＲ25）ＯＲ35、ホスファト、ＰＲ25Ｒ35、ＰＯＲ25ＯＲ35、Ｐ（＝Ｏ）ＯＲ25ＯＲ35、ＯＰＲ25Ｒ35、ＯＰＲ25ＯＲ35、ＯＰ（＝Ｏ）Ｒ25ＯＲ35、ＯＰ（＝Ｏ）ＯＲ25ＯＲ35、ＯＰＯ3Ｒ25、スルファト、スルホ、又はＣ1−Ｃ12アルキル、Ｃ3−Ｃ12シクロアルキル、Ｃ2−Ｃ12アルケニル、Ｃ3−Ｃ12シクロアルケニル、Ｃ1−Ｃ12アルキルチオ、Ｃ3−Ｃ12シクロアルキルチオ、Ｃ2−Ｃ12アルケニルチオ、Ｃ3−Ｃ12シクロアルケニルチオ、Ｃ1−Ｃ12アルコキシ、Ｃ3−Ｃ12シクロアルコキシ、Ｃ2−Ｃ12アルケニルオキシ若しくはＣ3−Ｃ12シクロアルケニルオキシ（それぞれ非置換であるか、又は１個以上の適宜同一であるか若しくは異なるＲ24ラジカルにより置換されている）であり；
Ｒ29、Ｒ30及びＲ31は、それぞれ他と独立に、Ｃ1−Ｃ12アルキル、Ｃ3−Ｃ12シクロアルキル、Ｃ2−Ｃ12アルケニル、Ｃ3−Ｃ12シクロアルケニル、Ｃ6−Ｃ12アリール、Ｃ4−Ｃ12ヘテロアリール、Ｃ7−Ｃ12アラルキル又はＣ5−Ｃ12ヘテロアラルキルであるか；あるいは
Ｒ30及びＲ31は、共通の窒素と一緒になって、ピロリジン、ピペリジン、ピペラジン又はモルホリン（それぞれ非置換であるか、又はＣ1−Ｃ4アルキルにより単置換から四置換されている）であり；
Ｒ32は、Ｃ6−Ｃ12アリール、Ｃ4−Ｃ12ヘテロアリール、Ｃ7−Ｃ12アラルキル又はＣ5−Ｃ12ヘテロアラルキル（それぞれ非置換であるか、又は１個以上の適宜同一であるか若しくは異なるＲ28ラジカルにより置換されている）であり；
Ｒ33は、水素、Ｒ28、又はＣ6−Ｃ12アリール、Ｃ4−Ｃ12ヘテロアリール、Ｃ7−Ｃ12アラルキル若しくはＣ5−Ｃ12ヘテロアラルキル（それぞれ非置換であるか、又は１個以上の適宜同一であるか若しくは異なるＲ28ラジカルにより置換されている）であり；
Ｒ25、Ｒ34及びＲ35は、それぞれ他と独立に、Ｒ36、又はＣ1−Ｃ12アルキル、Ｃ3−Ｃ12シクロアルキル、Ｃ2−Ｃ12アルケニル若しくはＣ3−Ｃ12シクロアルケニル（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であるか；あるいは
Ｒ19とＲ25は一緒になって、Ｒ23とＲ25は一緒になって、及び／又はＲ25とＲ35は一緒になって、Ｃ2−Ｃ12アルキレン、Ｃ3−Ｃ12シクロアルキレン、Ｃ2−Ｃ12アルケニレン又はＣ3−Ｃ12シクロアルケニレン（それぞれ非置換であるか、又は１個以上の適宜同一であるか若しくは異なるハロゲン、ヒドロキシ、Ｃ1−Ｃ12アルコキシ若しくはＣ3−Ｃ12シクロアルコキシラジカルにより置換されている）であるか；あるいは
Ｒ25及びＲ34は、共通の窒素と一緒になって、ピロリジン、ピペリジン、ピペラジン若しくはモルホリン（それぞれ非置換であるか、又はＣ1−Ｃ4アルキルにより単置換から四置換されている）；又はカルバゾール、フェノキサジン若しくはフェノチアジン（それぞれ非置換であるか、又は１個以上の適宜同一であるか若しくは異なるＲ37ラジカルにより置換されている）であり；
Ｒ36は、Ｃ6−Ｃ12アリール、Ｃ4−Ｃ12ヘテロアリール、Ｃ7−Ｃ12アラルキル又はＣ5−Ｃ12ヘテロアラルキル（それぞれ非置換であるか、又は１個以上の適宜同一であるか若しくは異なるＲ37ラジカルにより置換されている）であり；
Ｒ37は、ニトロ、ＳＯ2ＮＨＲ30、ＳＯ2ＮＲ30Ｒ31、又はＣ1−Ｃ12アルキル、Ｃ3−Ｃ12シクロアルキル、Ｃ1−Ｃ12アルキルチオ、Ｃ3−Ｃ12シクロアルキルチオ、Ｃ1−Ｃ12アルコキシ若しくはＣ3−Ｃ12シクロアルコキシ（それぞれ非置換であるか、又は１個以上の適宜同一であるか若しくは異なるＲ24ラジカルにより置換されている）であり；そして
ｍは、１〜１０の数である］を含むことを特徴とする、光記録媒体に関する。
【００１９】
Ｒ5が、Ｒ6と橋を形成するとき、Ｒ5は、好ましくは同時にＲ18又はＲ19と橋を形成することはない。
【００２０】
当然のことながら、カルボキシ、スルホ、スルファト及びホスファトのような酸性基はまた、塩、例えば、アルカリ金属、アルカリ土類金属、アンモニウム又はホスホニウム塩（Ｌｉ+、Ｎａ+、Ｋ+、Ｍｇ2+、Ｃａ2+、Ｃｕ2+、Ｎｉ2+、Ｆｅ2+、Ｃｏ2+、Ｚｎ2+、Ｓｎ2+、Ｌａ3+、アンモニウム、メチルアンモニウム、エチルアンモニウム、イソプロピルアンモニウム、（商標）プリメン（Primene）８１−Ｒ、（商標）ロジン・アミン（Rosin Amine）Ｄ、ペンタデシルアンモニウム、（商標）プリメンＪＭ−Ｔ、ジシクロヘキシルアンモニウム、テトラメチルアンモニウム、テトラエチルアンモニウム、テトラブチルアンモニウム、ベンジルトリメチルアンモニウム、ベンジルトリエチルアンモニウム、メチルトリオクチルアンモニウム、トリドデシルメチルアンモニウム、テトラブチルホスホニウム、テトラフェニルホスホニウム、ブチルトリフェニルホスホニウム又はエチルトリフェニルホスホニウム、あるいはUS-6,225,024に記載されているカチオンＢ−１〜Ｂ−１６９（これらについて、ここで明確に個別に参照されている）のいずれかなど）の形であってもよい。
【００２１】
ハロゲンは、塩素、臭素、フッ素又はヨウ素、好ましくはフッ素又は塩素、特にアルキル上のフッ素（例えば、トリフルオロメチル、α，α，α−トリフルオロエチル又はヘプタフルオロプロピルのようなペルフルオロアルキル基）及びアリール、ヘテロアリール上、又はアラルキルのアリール残基上若しくはヘテロアラルキルのヘテロアリール残基上の塩素である。
【００２２】
アルキル、シクロアルキル、アルケニル又はシクロアルケニルは、直鎖であっても分岐していても、又は単環式であっても多環式であってもよい。アルキルは、例えば、メチル、直鎖Ｃ2−Ｃ24アルキル又は好ましくは分岐Ｃ3−Ｃ24アルキルである。アルケニルは、例えば、直鎖Ｃ2−Ｃ20アルケニル又は好ましくは分岐Ｃ3−Ｃ24アルケニル、特にビニル、アリル、Ｃ（Ｒ23）＝ＣＨＲ27又はＣ（Ｒ23）＝ＣＲ26Ｒ27である。よって本発明はまた、特に分岐Ｃ3−Ｃ24アルキル又は分岐Ｃ3−Ｃ24アルケニルを含む式（Ｉ）、（II）、（III）又は（IV）の化合物、及びまたこのような化合物を含むことを特徴とする光記録材料に関する。よってＣ1−Ｃ24アルキルは、例えば、メチル、エチル、ｎ−プロピル、イソプロピル、ｎ−ブチル、ｓｅｃ−ブチル、イソブチル、ｔｅｒｔ−ブチル、ｎ−ペンチル、２−ペンチル、３−ペンチル、２，２−ジメチル−プロピル、ｎ−ヘキシル、ｎ−オクチル、１，１，３，３−テトラメチルブチル、２−エチルヘキシル、ノニル、デシル、ドデシル、テトラデシル、ヘキサデシル、オクタデシル、エイコシル、ヘンエイコシル、ドコシル又はテトラコシルである。Ｃ3−Ｃ24シクロアルキルは、例えば、シクロプロピル、シクロブチル、シクロペンチル、シクロヘキシル、トリメチルシクロヘキシル、メンチル、ツジル、ボルニル、１−アダマンチル又は２−アダマンチルである。
【００２３】
Ｃ2−Ｃ20アルケニル及びＣ3−Ｃ20シクロアルケニルは、一価又は多価不飽和であるＣ2−Ｃ20アルキル及びＣ3−Ｃ20シクロアルキル（２個以上の二重結合は、単離されていても共役していてもよい）、例えば、ビニル、アリル、２−プロペン−２−イル、２−ブテン−１−イル、３−ブテン−１−イル、１，３−ブタジエン−２−イル、２−シクロブテン−１−イル、２−ペンテン−１−イル、３−ペンテン−２−イル、２−メチル−１−ブテン−３−イル、２−メチル−３−ブテン−２−イル、３−メチル−２−ブテン−１−イル、１，４−ペンタジエン−３−イル、２−シクロペンテン−１−イル、２−シクロヘキセン−１−イル、３−シクロヘキセン−１−イル、２，４−シクロヘキサジエン−１−イル、１−ｐ−メンテン−８−イル、４（１０）−ツジェン−１０−イル、２−ノルボルネン−１−イル、２，５−ノルボルナジエン−１−イル、７，７−ジメチル−２，４−ノルカラジエン−３−イル、又はヘキセニル、オクテニル、ノネニル、デセニル、ドデセニル、テトラデセニル、ヘキサデセニル、オクタデセニル、エイコセニル、ヘンエイコセニル、ドコセニル、テトラコセニル、ヘキサジエニル、オクタジエニル、ノナジエニル、デカジエニル、ドデカジエニル、テトラデカジエニル、ヘキサデカジエニル、オクタデカジエニル若しくはエイコサジエニルの種々の異性体である。
【００２４】
Ｃ7−Ｃ12アラルキルは、例えば、ベンジル、２−ベンジル−２−プロピル、β−フェニル−エチル、９−フルオレニル、α，α−ジメチルベンジル、ω−フェニル−ブチル又はω−フェニル−ヘキシルである。Ｃ7−Ｃ12アラルキルが置換されているとき、このアラルキル基のアルキル残基とアリール残基の両方を置換することができ、後者の選択肢が好ましい。
【００２５】
Ｃ6−Ｃ12アリールは、例えば、フェニル、ナフチル、ビフェニリル又は２−フルオレニルである。
【００２６】
Ｃ4−Ｃ12ヘテロアリールは、不飽和又は４ｎ＋２個の共役π電子を有する芳香族ラジカル、例えば、２−チエニル、２−フリル、２−ピリジル、２−チアゾリル、２−オキサゾリル、２−イミダゾリル、イソチアゾリル、トリアゾリル、あるいはチオフェン、フラン、ピリジン、チアゾール、オキサゾール、イミダゾール、イソチアゾール、トリアゾール、ピリジン及びベンゼン環よりなる任意の他の環系であり、そして非置換であるか、又は１〜６個のエチル、メチル、エチレン及び／若しくはメチレン置換基により置換されており、例えば、ベンゾトリアゾリルであり、そしてＮ−複素環の場合には、適宜そのＮ−オキシドの形のものも含む。
【００２７】
Ｃ5−Ｃ12ヘテロアラルキルは、例えば、Ｃ4−Ｃ11ヘテロアリールにより置換されているＣ1−Ｃ8アルキルである。
【００２８】
更に、アリール及びアラルキルはまた、金属に結合している芳香族基、例えば、それ自体既知の遷移金属のメタロセンの形のもの、特に下記式：
【００２９】
【化１３】
2008509029.tif 000008
【００３０】
で示されるものであってもよい。
【００３１】
遷移金属Ｍ1は、好ましくは二価の正に荷電したカチオンの形のもの、例えば、Ｃｏ2+、Ｃｕ2+、Ｎｉ2+、Ｐｄ2+又はＺｎ2+、特にＣｏ2+、Ｃｕ2+又はＮｉ2+である。
【００３２】
式（Ｉ）、（II）、（III）又は（IV）の化合物はまた、無機、有機又は有機金属アニオンで中和されているカチオンであってもよい（例えば、１個以上のアンモニウム基が存在するとき、又はＣｏ3+のように、遷移金属が１個以上の過剰な正電荷を有するとき）。無機、有機又は有機金属アニオンは、例えば、鉱酸の、有機酸の共役塩基（例えば、アルコラート、フェノラート、カルボキシラート、スルホナート又はホスホナート）のアニオン、又は有機金属錯アニオンであってよく、例えば、フッ化物、塩化物、臭化物、ヨウ化物、過塩素酸、過ヨウ素酸、硝酸、炭酸水素、1/2炭酸、1/2硫酸、硫酸Ｃ1−Ｃ4アルキル、硫酸水素、1/3リン酸、1/2リン酸水素、リン酸二水素、1/2Ｃ1−Ｃ4アルカンホスホナート、Ｃ1−Ｃ4アルカン−Ｃ1−Ｃ12アルキルホスホナート、ジ−Ｃ1−Ｃ4アルキルホスフィナート、テトラフルオロホウ酸、ヘキサフルオロリン酸、ヘキサフルオロアンチモン酸、酢酸、トリフルオロ酢酸、ヘプタフルオロ酪酸、1/2シュウ酸、メタンスルホン酸、トリフルオロメタンスルホン酸、ベンゼンスルホン酸、トシラート、ｐ−クロロベンゼンスルホン酸、ｐ−ニトロベンゼンスルホン酸、フェノラート、安息香酸の各イオン又は負に荷電した金属錯体である。
【００３３】
当業者であれば、精通している他のアニオンを使用することも可能であることは容易に認識するであろう。ｘ個の負電荷を有する無機、有機又は有機金属アニオンの1/x、例えば、1/2・ＳＯ42-が、場合によって、数個の一価のカチオン又はｘ個の電荷を有する１個のカチオンを中和する、多価アニオンであることは、自明であろう。
【００３４】
フェノラート又はカルボキシラートは、例えば、下記式：
【００３５】
【化１４】
2008509029.tif 000009
【００３６】
［式中、Ｒ38、Ｒ39及びＲ40は、それぞれ他と独立に、水素、Ｒ28、又はＣ6−Ｃ12アリール、Ｃ4−Ｃ12ヘテロアリール、Ｃ7−Ｃ12アラルキル又はＣ5−Ｃ12ヘテロアラルキル（それぞれ非置換であるか、又は１個以上の適宜同一であるか若しくは異なるＲ28ラジカルにより置換されている）である］で示されるもの、例えば、下記式：
【００３７】
【化１５】
2008509029.tif 000010
【００３８】
で示されるような、Ｃ1−Ｃ12アルキル化、特にｔｅｒｔ−Ｃ4−Ｃ8アルキル化されたフェノール及び安息香酸のアニオンである。
【００３９】
好ましいのは、式（Ｉ）、（II）、（III）若しくは（IV）［ここで、
Ａ1及びＡ2は、それぞれ他と独立に、Ｎ（Ｒ14）、Ｏ、Ｓ又はＳｅであり、そしてＡ3は、Ｃ（Ｃ1−Ｃ5アルキル）2、Ｃ（Ｃ4−Ｃ5アルキレン）、Ｎ（Ｒ14）、Ｏ、Ｓ、Ｓｅ、Ｎ＝Ｃ（Ｒ18）又は非置換若しくはＲ19−置換ＣＨ＝ＣＨであり、特にＡ1、Ａ2及びＡ3は、それぞれ他と独立に、Ｏ、Ｓ又はＮ（Ｒ14）であり、かつ／あるいはＱ1及びＱ2は、Ｃ（Ｒ23）又はＮであり；
Ｇ1及びＧ2は、それぞれ他と独立に、下記式：
【００４０】
【化１６】
2008509029.tif 000011
【００４１】
で示される基であり、特にＧ1及びＧ2の少なくとも一方は、下記式：
【００４２】
【化１７】
2008509029.tif 000012
【００４３】
で示される基であり；
Ｒ1、Ｒ2、Ｒ3、Ｒ4、Ｒ5、Ｒ6、Ｒ7、Ｒ8及びＲ19は、それぞれ他と独立に、水素、Ｒ10、又はＣ6−Ｃ12アリール若しくはＣ7−Ｃ12アラルキル（それぞれ非置換であるか、又は１個以上の適宜同一であるか若しくは異なるＲ10ラジカルにより置換されている）であり；
Ｒ9、Ｒ14及びＲ18は、それぞれ他と独立に、非置換又はＲ10−置換Ｃ1−Ｃ8アルキルであるか；あるいは
Ｒ9は、式（Ｉ）若しくは（III）中のＸ1の位置又は式（IV）中のＸ2の位置であり；
Ｒ10及びＲ28は、それぞれ他と独立に、ハロゲン、ニトロ、シアノ、Ｏ−Ｒ25、ホルミル、ＣＨ＝Ｃ（ＣＮ）2、ＣＨ＝Ｃ（ＣＮ）ＣＯＮＨ2、ＣＨ＝Ｃ（ＣＮ）ＣＯＮＨＲ25、ＣＨ＝Ｃ（ＣＮ）ＣＯＮＲ25Ｒ34、ＣＨ＝Ｃ（ＣＮ）ＣＯＯＲ25、ＣＨ＝Ｃ（ＣＯＯＲ25）ＣＯＯＲ34、ＣＯＮＨ2、ＣＯＮＨＲ25、ＣＯＮＲ25Ｒ34、ＳＯ2Ｃ1−Ｃ12アルキル、ＳＯ2ＮＨ2、ＳＯ2ＮＨＲ25、ＳＯ2ＮＲ25Ｒ34、ＣＯＯＨ、ＣＯＯＲ25、ＮＨＣＯＲ25、ＮＲ25ＣＯＲ35、ＮＨＣＯＯＲ25、ＮＲ25ＣＯＯＲ35、ウレイド、Ｐ（＝Ｏ）ＯＲ25ＯＲ35、スルホ、又はＣ1−Ｃ12アルキル、Ｃ1−Ｃ12アルキルチオ若しくはＣ1−Ｃ12アルコキシ（それぞれ非置換であるか、又は１個以上の適宜同一であるか若しくは異なるＲ24ラジカルにより置換されている）であり；
Ｒ23は、水素、シアノ、ハロゲン、ニトロ、ホルミル、Ｎ＝Ｎ−Ｒ32、Ｃ（Ｒ19）＝ＣＲ26Ｒ27、Ｃ（Ｒ19）＝ＮＲ25、ＣＯＯ−Ｒ30、カルボキシ、カルバモイル、ＣＯＮＨ−Ｒ30、ＣＯＮＲ30Ｒ31、又はＣ1−Ｃ12アルキル（非置換であるか、又は１個以上のハロゲン置換基により置換されている）であり；
Ｒ24はハロゲン、ヒドロキシ、Ｏ−Ｒ30、アミノ、ＮＨ−Ｒ30、ＮＲ30Ｒ31、ＮＲ30−ＣＯ−Ｒ29、ＮＲ30ＣＯＯＲ29、シアノ、ＣＯＯ−Ｒ30、カルボキシ、ＣＯＮＨ−Ｒ30、ＣＯＮＲ30Ｒ31、スルファト、スルホ、又はＣ1−Ｃ12アルコキシ（非置換であるか、又はハロゲンにより単置換若しくは多置換されている）であり；
Ｒ25、Ｒ34及びＲ35は、それぞれ他と独立に、Ｃ1−Ｃ12アルキル（非置換であるか、又は１個以上の適宜同一であるか若しくは異なるハロゲン、ヒドロキシ若しくはＣ1−Ｃ12アルコキシラジカルにより置換されている）、又は非置換のＣ6−Ｃ12アリール若しくはＣ7−Ｃ12アラルキルであるか；あるいは
Ｒ25及びＲ34は、共通の窒素と一緒になって、モルホリン、又はピペリジン（Ｃ1−Ｃ4アルキルによりＮ−置換されている）であり；
Ｒ29、Ｒ30及びＲ31は、それぞれ他と独立に、Ｃ1−Ｃ12アルキル、Ｃ2−Ｃ12アルケニル、Ｃ6−Ｃ12アリール又はＣ7−Ｃ12アラルキルであるか；あるいは
Ｒ30及びＲ31は、共通の窒素と一緒になって、モルホリン、又はピペリジン（Ｃ1−Ｃ4アルキルによりＮ−置換されている）であり；
Ｒ36は、非置換又は置換のＣ6−Ｃ12アリール又はＣ7−Ｃ12アラルキル、特にメタロセニルラジカルであり；かつ／あるいは
ｍは、１〜４の数である］の化合物、又はその互変異性体である。
【００４４】
特に好ましいのは、式（Ｉ）、（II）、（III）又は（IV）［ここで、Ｑ1及びＱ2は、Ｎ又はＣ（Ｒ23）であり；Ｇ1及びＧ2は、下記式：
【００４５】
【化１８】
2008509029.tif 000013
【００４６】
で示される基であり；Ａ1、Ａ2及びＡ3は、Ｓ又はＣＲ19＝ＣＨ、特にＳであり、そしてＸ1及びＸ2は、直接結合又はＣ1−Ｃ3アルキレンブリッジであり；
Ｒ5及びＲ8は、相互に独立に、水素又はＲ28であり；
Ｒ2、Ｒ4及びＲ6は、相互に独立に、水素又は非置換若しくは置換Ｃ1−Ｃ4アルキル、特に非置換若しくは置換メチル若しくはエチルであり；
Ｒ23は、水素、シアノ、ＣＯＯ−Ｒ30又はＣ1−Ｃ12アルキルであり；そして
Ｒ28は、非置換若しくは置換Ｃ1−Ｃ12アルキル、Ｏ−Ｒ25又は電子求引基、特にＣ1−Ｃ12アルキル（非置換であるか、又はハロゲン、ヒドロキシ若しくはＯ−Ｒ25により置換されている）、例えば、ＣＨ2ＯＨ若しくはＣＦ3、ＣＨ＝Ｃ（ＣＮ）2、ＣＯＯＲ25、ＣＯＲ34、ＣＨＯ、ウレイド、ＣＯＮＲ30Ｒ31、ＳＯ2Ｒ30、Ｐ（＝Ｏ）ＯＲ25Ｒ35、ハロゲン、ニトロ又はシアノである］の化合物である。
【００４７】
また好ましいのは、式（Ｉ）、（II）、（III）又は（IV）［ここで、下記式：
【００４８】
【化１９】
2008509029.tif 000014
【００４９】
で示される基は、非置換又は置換の下記式：
【００５０】
【化２０】
2008509029.tif 000015
【００５１】
（式中、Ｃ1−Ｃ4アルキルは、例えば、メチル、エチル、イソプロピル、２−ブチル、イソブチル又はｔｅｒｔ−ブチル、好ましくはメチルである）で示される基である］の化合物である。
【００５２】
記録層は、有利には式（Ｉ）、（II）、（III）若しくは（IV）の化合物又はこのような化合物の混合物を主成分として、例えば、少なくとも３０重量％、好ましくは少なくとも６０重量％、特に少なくとも８０重量％含むことを特徴とする。更に別の通常の構成成分、例えば、他の発色団（例えば、WO 01/75873に開示されているもの、又は他の３００〜１０００nmに最大吸収を有するもの）、安定化剤、1Ｏ2−、三重項−又はルミネセンス−クエンチャー、融点降下剤、分解促進剤又は光記録媒体において既に報告されている任意の他の添加剤が見込まれる。好ましくは、必要に応じて安定化剤又は蛍光クエンチャーが加えられる。
【００５３】
記録層が更に別の発色団を含むとき、このような発色団の量は、全固体層の吸収の最長波長側面の反転点の波長でのその吸収が、同波長での全固体層における式（Ｉ）、（II）、（III）又は（IV）の純粋化合物の吸収の何分の一か、有利には多くとも1/3、好ましくは多くとも1/5、特に多くとも1/10であるように、好ましくは少量であるべきである。最大吸収は、好ましくは４２５nmより高く、特に５００nmよりも高い。
【００５４】
安定化剤、1Ｏ2−、三重項−又はルミネセンス−クエンチャーは、例えば、Ｎ−若しくはＳ−含有エノラート、フェノラート、ビスフェノラート、チオラート若しくはビスチオラートの金属錯体、又はアゾ、アゾメチン若しくはホルマザン色素の金属錯体、例えば、ビス（４−ジメチルアミノ−ジチオベンジル）ニッケル［ＣＡＳ番号３８４６５−５５−３］、（登録商標）イルガラン・ボルドー（Irgalan Bordeaux）ＥＬ、（登録商標）チバファスト（Cibafast）Ｎ若しくは類似化合物、立体障害フェノール及びその誘導体（場合により対イオンＸとしても）、例えば、（登録商標）チバファストＡＯ、ｏ−ヒドロキシフェニル−トリアゾール若しくは−トリアジンなど、又は他のＵＶ吸収剤、例えば、（登録商標）チバファストＷ若しくは（登録商標）チバファストＰなど、又は立体障害アミン（ＴＥＭＰＯ又はＨＡＬＳ、またニトロキシド又はＮＯＲ−ＨＡＬＳとしても、場合により対イオンＸとしても）、そしてまたカチオンとしてジインモニウム、パラコート（Paraquat）（商標）若しくはオルトコート（Orthoquat）（商標）塩、例えば、（登録商標）カヤソーブ（Kayasorb）ＩＲＧ０２２、（登録商標）カヤソーブＩＲＧ０４０、場合によりラジカルイオンとしても、例えば、Ｎ，Ｎ，Ｎ’，Ｎ’−テトラキス（４−ジブチルアミノフェニル）−ｐ−フェニレンアミン−アンモニウム  ヘキサフルオロリン酸塩、ヘキサフルオロアンチモン酸塩若しくは過塩素酸塩である。後者は、オルガニカ（Organica）（ヴォルフェン（Wolfen）／ドイツ）から入手でき；（登録商標）カヤソーブのブランドは、日本化薬（株）（Nippon Kayaku Co. Ltd.）から入手でき、そして（登録商標）イルガラン及び（登録商標）チバファストのブランドは、チバ特殊化学（Ciba Spezialitaeten-chemie AG）から入手できる。
【００５５】
多くのこのような構造は既知であり、これらの幾つかはまた光記録媒体に関連しても、例えば、US-5,219,707、JP-A-06/199045、JP-A-07/76169、JP-A-07/262604又はJP-A-2000/272241から既知である。これらは、例えば、上に開示されている金属錯アニオンの、任意の所望のカチオン、例えば、上に開示されているカチオンとの塩、又は下記式：
【００５６】
【化２１】
2008509029.tif 000016
【００５７】
で示される化合物により図解される金属錯体であってよい。
【００５８】
当業者であれば、他の光情報媒体から、どの添加剤がどの濃度で、どの目的に特に適切であるかが、分かるか、又は容易に同定できるであろう。添加剤の適切な濃度は、式（Ｉ）、（II）、（III）又は（IV）の記録媒体に基づいて、例えば、０．００１〜１０００重量％、好ましくは１〜５０重量％である。
【００５９】
本発明の光記録材料は、固体アモルファス記録層の優れたスペクトル特性を示す。屈折率は、並はずれて高く、幾つかの場合には２．５を上まわることもある。このような化合物としては驚くほど低い固体での凝集傾向のおかげで、吸収帯は、狭く強く、吸収帯は長波長側で特に急勾配である。微結晶は、予想外にかつ非常に有利なことに、形成されないか、又は無視できる程度にしか形成されない。書き込み及び読み出し波長の範囲のこの層の反射率は、未書き込み状態で非常に高い。
【００６０】
熱安定性もまた、以前の既知化合物と比較すると、驚くほど改善されている。即ち、データが、熱又は低強度レーザーでの多重読み出しにより偶然に変質する危険は、最小化されており、一方、高（書き込み）エネルギーのレーザーを用いると、分解挙動は必要に応じて鋭いままであるため、マークを驚くほど効率的に記録することができる。
【００６１】
これらの優れた層特性のおかげで、高感度、高再現性及び形状的に非常に正確なマーク境界を有する迅速な光記録を得ることができ、屈折率及び反射率が実質的に変化し、これによって高度のコントラストが得られる。マークの長さと区間距離の差（「ジッター」）は非常に小さいため、狭いトラックスペーシング（「ピッチ」）の比較的薄い記録チャネルを用いて高い記憶密度を得ることができる。更に、記録データは、驚くほど低いエラー率で再生されるため、エラー訂正には、少量の記憶スペースしか必要としない。
【００６２】
非極性溶媒中を含め、全く予想外の優れた溶解度のおかげで、溶液は、例えば、貯蔵中の厄介な沈殿なしに、高濃度でも使用することができるため、スピンコーティング中の問題は大部分解消される。
【００６３】
記録と再生は、同じ波長で行うことができるため、有利には３５０〜５００nm、好ましくは３７０〜４５０nmの単一レーザー光源を持つ単純な光学系を有利には必要とする。特に好ましいのは、３７０〜３９０nm、特に約３８０nmのＵＶ範囲、又は特に３９０〜４３０nm、更には約４０５±５nmの可視範囲の端である。高い開口数の光学系を持つ小型の青色又は紫色レーザーダイオード（日亜（Nichia）ＧａＮ  ４０５nmなど）の分野では、１２０mmディスク上で記録層当たり最大約２０〜２５Gbが達成できるように、マークは小さくそしてトラックは狭くすることができる。３８０nmで、インジウムをドープしたＵＶ−ＶＣＳＥＬ（ヴィクセル、垂直キャビティ面発光レーザー（Vertical-Cavity-Surface-Emitting-Laser））を使用することができるが、このレーザー光源はプロトタイプとして既に存在している［Jung Hanら, MRS Internet J. Nitride Semicond. Res. 5S1, W6.2 (2000)を参照のこと］。
【００６４】
よって本発明はまた、データを記録又は再生する方法であって、本発明の光記録媒体上のデータが、３５０〜５００nmの波長で記録又は再生される方法に関する。
【００６５】
この記録媒体は、既知の記録媒体の構造に基づいており、そして例えば、上述のものに類似している。これは、例えば、透明基板、少なくとも１つの式（Ｉ）、（II）、（III）又は（IV）の化合物を含む記録層、反射層及び被覆層からなるものであってよく、書き込みと読み出しは基板を通して行われる。
【００６６】
適切な基板は、例えば、ガラス、鉱物、セラミック並びに熱硬化性及び熱可塑性プラスチックである。好ましい支持体は、ガラス及びホモ−又はコ−ポリマーのプラスチックである。適切なプラスチックは、例えば、熱可塑性ポリカーボネート、ポリアミド、ポリエステル、ポリアクリレート及びポリメタクリレート、ポリウレタン、ポリオレフィン、ポリ塩化ビニル、ポリフッ化ビニリデン、ポリイミド、熱硬化性ポリエステル及びエポキシ樹脂である。特に好ましいのは、例えば、射出成形により製造することができる、ポリカーボネート基板である。この基板は、純粋な形であっても、又は通常の添加剤、例えば、JP-A-04/167239に記録層用の光安定化剤として提案されているような、ＵＶ吸収剤若しくは色素を含んでいてもよい。後者の場合に、書き込み波長の範囲（レーザーの発光波長）では支持基板に添加された色素は、吸収がないか、又はあっても非常に低い吸収であり、好ましくは記録層に集束したレーザー光の最大約２０％以下の吸収しかない。
【００６７】
この基板は、有利には少なくとも３５０〜５００nmの範囲の一部では透明であるため、例えば、書き込み又は読み出し波長の入射光の少なくとも８０％に対して透過性である。この基板は、有利には１０μm〜２mm厚、好ましくは１００〜１２００μm厚、特に６００〜１１００μm厚であり、好ましくはコーティング面にらせん形のガイドグルーブ（トラック）があり、グルーブの深さは１０〜２００nm、好ましくは８０〜１５０nmであり、グルーブの幅は１００〜４００nm、好ましくは１５０〜２５０nmであり、そして２回転の間のスペーシングは２００〜６００nm、好ましくは３５０〜４５０nmである。種々の断面形状、例えば、長方形、台形又はＶ字形のグルーブが知られている。既知のＣＤ−Ｒ及びＤＶＤ−Ｒ媒体と同様に、ガイドグルーブは、更に小さな周期的又は準周期的な側方偏向（ウォブル）を受けるため、回転の速度と読み取りヘッド（ピックアップ）の絶対位置決めとの同期化が可能になる。偏向の代わりに、又はこれに加えて、同じ機能は、近接したグルーブ（プリピット）の間のマーキングにより実行することができる。
【００６８】
記録媒体は、例えば、スピンコーティングによる溶液の適用によって適用されるが、その目的は、できるだけアモルファスである層を製造することであり、この層の厚さは、表面（「ランド」）上では有利には０〜４０nm、好ましくは１〜２０nm、特に２〜１０nmであり、そしてグルーブの形状に応じて、グルーブでは有利には２０〜１５０nm、好ましくは５０〜１２０nm、特に６０〜１００nmである。
【００６９】
反射層に適した反射材料は、特に金属を含むが、これは、記録及び再生に使用されるレーザー放射の良好な反射を与え、例えば、元素の周期表の主族１３〜１５及び亜族３〜１２の金属である。Ａｌ、Ｉｎ、Ｓｎ、Ｐｂ、Ｓｂ、Ｂｉ、Ｃｕ、Ａｇ、Ａｕ、Ｚｎ、Ｃｄ、Ｈｇ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｆｅ、Ｃｏ、Ｎｉ、Ｒｕ、Ｒｈ、Ｐｄ、Ｏｓ、Ｉｒ、Ｐｔ並びにランタニド金属のＣｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ及びＬｕ並びにこれらの合金は、特に適している。その高い反射率と製造の容易さのため、特に好ましいのは、アルミニウム、銀、金又はこれらの合金（例えば、ホワイトゴールド合金）、特に経済的かつ生態学的によい下地上のアルミニウムである。反射層は、有利には５〜２００nm厚、好ましくは１０〜１００nm厚、特に４０〜６０nm厚であるが、もっと厚い反射層、例えば、１mm厚かそれ以上もまた可能である。
【００７０】
被覆層に適した材料は、主としてプラスチックを含み、これを直接又は接着促進剤を用いて薄層にして反射層に適用する。良好な表面特性を有する機械的及び熱的に安定なプラスチックを選択することが有利であり、そしてこれは、更に修飾、例えば、書き込みをすることができる。このプラスチックは、熱硬化性プラスチック及び熱可塑性プラスチックであってよい。直接適用される被覆層は、好ましくは放射線硬化性（例えば、紫外線を用いる）コーティングであるが、これは製造が特に簡単で経済的である。多種多様な放射線硬化性材料が知られている。放射線硬化性モノマー及びオリゴマーの例は、ジオール、トリオール及びテトラオールのアクリル酸エステル及びメタクリル酸エステル；芳香族テトラカルボン酸と、アミノ基の少なくとも２個のオルト位にＣ1−Ｃ4アルキル基を有する芳香族ジアミンとのポリイミド；並びにジアルキルマレインイミジル基、例えば、ジメチルマレインイミジル基を持つオリゴマーである。接着促進剤を用いて適用される被覆層には、基板層に使用されるものと同じ材料、特にポリカーボネートを使用することが好ましい。使用される接着促進剤は、好ましくは同様に放射線硬化性モノマー及びオリゴマーである。また接着促進剤を用いて適用される被覆層の代わりに、記録媒体を両面で再生できるように、記録及び反射層を含む第２の基板を使用することもできる。好ましいのは、対称性構造であり、２つの部分が、接着促進剤によって、直接に、又は中間層を経由して、反射面でつなぎ合わせられている。
【００７１】
このような構造において、被覆層、又は被覆材料の光学特性は、適宜、例えば、紫外線によるその硬化が達成されるならば、本質的にそれ自体は重要ではない。被覆層の機能は、全体として記録媒体の機械的強度を、及び必要であれば、薄い反射層の機械的強度を確保することである。記録媒体が充分に堅牢であれば、例えば、厚い反射層が存在するとき、完全に被覆層なしで済ますことさえ可能である。被覆層の厚さは、全体としての記録媒体の厚さに依存するが、これは好ましくは最大約２mm厚であるはずである。被覆層は、好ましくは１０μm〜１mm厚である。
【００７２】
本発明の記録媒体はまた、追加の層、例えば、干渉層又は障壁層を有することができる。また、複数（例えば、２〜１０個）の記録層を有する記録媒体を作成することもできる。このような材料の構造及び使用は、当業者には知られている。存在する場合、干渉層は、好ましくは記録層と反射層との間、及び／又は記録層と基板との間に配置され、誘電性材料、例えば、EP-A-0,353,393に記載されるような、ＴｉＯ2、Ｓｉ3Ｎ4、ＺｎＳ又はシリコーン樹脂からなる。
【００７３】
本発明の記録媒体は、それ自体既知のプロセスにより製造することができるが、使用される材料及びその機能に応じて、種々のコーティング法を利用することができる。
【００７４】
適したコーティング法は、例えば、浸漬、注入、刷毛塗り、ナイフ塗布及びスピンコーティング、並びに高真空下で行われる蒸着法である。例えば、注入法が使用されるとき、有機溶媒中の溶液が一般に利用される。溶媒が利用されるとき、使用される支持体がこれらの溶媒に非感受性であることに注意を要する。適切なコーティング法及び溶媒は、例えば、EP-A-0,401,791に記載されている。
【００７５】
記録層は、好ましくはスピンコーティングによる色素液の適用によって適用されるが、満足のいくものであることが判った溶媒は、特にアルコール類、例えば、２−メトキシエタノール、イソプロパノール若しくはｎ−ブタノール；ヒドロキシケトン類、例えば、ジアセトンアルコール若しくは３−ヒドロキシ−３−メチル−２−ブタノン；ヒドロキシエステル類、例えば、乳酸メチルエステル若しくはイソ酪酸メチルエステル；又は好ましくはフッ素化アルコール類、例えば、２，２，２−トリフルオロエタノール若しくは２，２，３，３−テトラフルオロ−１−プロパノール、及びこれらの混合物である。更に別の適切な溶媒は、当該分野において周知であり、例えば、EP-A-0,483,387に開示されている。
【００７６】
金属の反射層の適用は、好ましくはスパッタリング又は真空での蒸着により達成される。このような手法は、知られており、専門の文献に記載されている（例えば、J.L. VossenとW. Kern, 「薄膜製造法（Thin Film Processes）」, Academic Press, 1978）。操作は、有利には連続的に行うことができ、金属の反射層の良好な反射率及び高度の接着性を達成することができる。
【００７７】
記録は、記録層の表面にわたって一定又は可変速度でガイドされた、調節された集束レーザービームを用いる、固定又は可変長の書き込みピット（マーク）による既知の方法により行われる。情報の読み出しは、例えば、「ＣＤプレイヤーとＲ−ＤＡＴレコーダー（CD-Player und R-DAT Recorder）」（Claus Biaesch-Wiepke, Vogel Buchverlag, ヴュルツブルク 1992）に記載されているように、レーザー放射を用いて反射の変化を記録することにより、それ自体既知の方法により行われる。当業者であれば、この要件には精通していよう。
【００７８】
本発明の情報含有媒体は、特にＷＯＲＭ型の光学情報材料である。これは、例えば、コンピュータにおけるＣＤ−Ｒ（コンパクト・ディスク−記録可能型（compact disc - recordable））又はＤＶＤ−Ｒ（ディジタル・ビデオ・ディスク−記録可能型（digital video disc - recordable））と同様に、また、ＩＤ及び社会保障カード用の記憶材料としても、又は回折光学素子、例えば、ホログラムの製造のために、使用することができる。
【００７９】
あるいはまた、ＣＤ−Ｒ及びＤＶＤ−Ｒとは実質的に異なる記録媒体も存在しており、そしてここでは記録及び再生は、基板を通してではなく、被覆層を通して行われる（「イングルーブ（in-groove）記録」）。したがって、被覆層と基板のそれぞれの役割、特に形状及び光学特性は、上述の構造と比較して逆転している。類似の概念は、Proceedings SPIE-Int. Soc. Opt. Eng. 1999, 3864に、青色ＧａＮレーザーダイオードと併せてディジタルビデオ記録について何度も報告されている。高い記憶密度に特に適切であり、そして対応して小さいマーク（「ピット」）を有する、このような記録媒体では、正確な集束が重要であるため、製造プロセスは、本質的には類似しているとはいえ、かなり厄介である。
【００８０】
しかし、本発明の式（Ｉ）、（II）、（III）又は（IV）の化合物はまた、逆層構造の要求の高まりを驚くほど満たしている。よって好ましいのは、基板、反射層、記録層及び被覆層の層配列を有する逆層構造である。よって記録層は、反射層と被覆層の間に位置する。厚さが約５０〜４００μmの薄い被覆層は、特に有利である（０．８５の開口数で典型的には１００μm）。
【００８１】
逆層構造における記録及び反射層は、原則として上述のものと同じ機能を有する。よってグルーブ形状と同様に、これらは通常、上述の範囲内の寸法を有する。
【００８２】
逆層構造は、本発明により使用される化合物が驚くほど満たしている、特に高い基準を必要とする（例えば、記録層が、金属の反射層に適用されるとき、そして特に被覆層が、記録層に適用されるとき、被覆層は、記録層に、摩擦、光酸化、指紋、水分及び他の環境作用に対して適切な保護を与えることが必要であり、そして有利には０．０１〜０．５mmの範囲、好ましくは０．０５〜０．２mmの範囲、特に０．０８〜０．１３mmの範囲の厚さを有する）。
【００８３】
被覆層は、好ましくは、レーザーの書き込み又は読み出し波長で８０％以上の透過率を示す材料からなる。被覆層に適切な材料は、例えば、上述の材料、特にポリカーボネート（ピュアエース（Pure Ace）（登録商標）又はパンライト（Panlite）（登録商標）など、帝人（Teijin Ltd.））、三酢酸セルロース（フジタック（Fujitac）（登録商標）など、富士写真フィルム）又はポリエチレン・テレフタレート（ルミラー（Lumirror）（登録商標）など、東レ）を含み、特に好ましいのはポリカーボネートである。直接適用される被覆層の場合には特に、既に上述されるような、放射線硬化コーティング、例えば、ＳＤ３４７（商標）（大日本インキ）が有利である。
【００８４】
被覆層は、適切な接着促進剤を用いて、固体記録層に直接適用することができる。別の実施態様では、固体記録層に、金属、架橋有機金属又は好ましくは誘電性無機材料の追加の薄い分離層が、例えば、誘電性分離層の場合には、０．００１〜１０μm、好ましくは０．００５〜１μm、特に０．０１〜０．１μmの、例えば、０．０５〜０．０８μmの、そして金属の分離層の場合には、０．０１〜０．０３μmの厚さで適用される。分離層及び対応する方法は、WO 02/082,438に開示されており、これらについてここで明確に述べられている。必要であれば、このようなコーティングは、例えば、同じ厚さで支持材料と金属の反射層との間、又は金属の反射層と光学記録層との間にも適用することができる。ある場合には、例えば、記録層中に硫黄含有添加剤と合せて銀の反射体が使用されるときには、これは有利であろう。
【００８５】
特別の変法では、固体記録層に、金属、架橋有機金属又は誘電性無機材料の追加の薄い分離層が、例えば、０．００１〜１０μm、好ましくは０．００５〜１μm、特に０．０１〜０．１μmの厚さで適用される。これらの高い反射率のため、金属の分離層は、有利には最大０．０３μm厚であるはずである。分離層及び対応する方法は、WO 02/082,438に開示されており、これらについてここで明確に述べられている。
【００８６】
本発明により使用される式（Ｉ）、（II）、（III）又は（IV）の化合物は、新しいが、J. Org. Chem. 67/16, 5753-5772 [2002]と同様になどの、既知の方法により既知化合物から容易に製造することができる。
【００８７】
よって本発明はまた、式（Ｉ）、（II）、（III）又は（IV）の化合物に関する。適切な式（Ｉ）、（II）、（III）又は（IV）の化合物の例は、本発明は決してこれらに制限するものではないが、以下のものである：
【００８８】
【化２２】
2008509029.tif 000017
2008509029.tif 000018
2008509029.tif 000019
2008509029.tif 000020
2008509029.tif 000021
【００８９】
純粋化合物の代わりに、これらの混合物を使用することも可能である。
【００９０】
式（Ｉ）、（II）、（III）又は（IV）の１つ以上の化合物と場合により通常の添加剤を含むことに加えて、本発明の光記録媒体はまた、他の発色団、好ましくは無金属発色団を含んでいてもよい。他の発色団は、必要であれば、式（Ｉ）、（II）、（III）又は（IV）の化合物の合計に基づいて、１〜２００重量％の量で加えることができる。他の発色団の量は、式（Ｉ）、（II）、（III）又は（IV）の化合物の合計に基づいて、好ましくは５〜１００重量％、特に１０〜５０重量％である。発色団は、３５０〜４００nm又は６００〜７００nmでの、例えば、およそ３８０又は６３０nmの最大吸収を有する、色素又はＵＶ吸収剤であってよい。
【００９１】
特に好ましい追加の無金属発色団は、シアニン、アザシアニン、メロシアニン及びオキソノール、更にはローダミン、例えば、WO 04/006,878、WO 02/082,438又はEP-A-1,083,555に開示されるもの、更にまた、下記式：
【００９２】
【化２３】
2008509029.tif 000022
【００９３】
［式中、Ｒ49は、Ｃ1−Ｃ24アルキル又はＣ2−Ｃ24アルケニル（それぞれ非置換であっても置換されていてもよい）であり、そしてＲ50は、任意の置換基である］で示されるものである。Ｒ49は、例えば、メチル、エチル、ビニル、アリル、イソプロピル、ｎ−ブチル、２−イソプロピルオキシ−エチル、ｎ−ペンチル、３−メチル−ブチル、３，３−ジメチル−ブチル、２−エチル−ヘキシル、２−シアノ−エチル、フラン−２−イル−メチル又は２−ヒドロキシ−メチルであってよく；Ｒ50は、例えば、Ｃ6−Ｃ10アリール、Ｃ1−Ｃ24アルキル又はＣ2−Ｃ24アルケニルである。
【００９４】
本化合物はまた有利には、WO 04/079,732に開示される化合物、特にWO 04/079,732の式（II）、（III）、（IV）又は（Ｖ）のもの、更にはWO 05/012,228に開示されるものとの混合物として使用することができる。
【００９５】
このような発色団の単なる具体例には、以下がある：
【００９６】
【化２４】
2008509029.tif 000023
2008509029.tif 000024
【００９７】
（好ましくは、例えば、１：０：１又は１：２：１の下記式：
【００９８】
【化２５】
2008509029.tif 000025
【００９９】
で示される基との混合物（溶解度を有意に改善し、そしてアモルファス固体状態を確保するため、性能は低いが任意の本化合物の添加なしに使用が可能である）として）。
【０１００】
本化合物は、高感度及び特に高モジュレーションを伴う、良好な読み取り及び光安定性を伴う、高品質の記録を可能にする。橋Ｘ1及び／又はＸ2の、並びに更に別の置換基の長さの変化によって、平面性又は面外ひずみのいずれかを強制することは容易であり、そうして色調を調整して結晶化する傾向を低下させる。
【０１０１】
以下の実施例は本発明を説明するものであるが、その範囲を限定するものではない（特に断りない限り、「％」は常に重量％を意味する）：
【０１０２】
実施例１：  ａ）  臭素１２．７２ｇを、酢酸３０ml中の３，３−ジメチル−２，４−ペンタンジオン５．１２ｇの溶液に、外部冷却により温度を〜１０℃に維持しながら、３０分間かけて少量ずつ加えた。６時間撹拌後、蒸留により酢酸を反応混合物から除去した。生じた褐色の液体にメチルｔｅｒｔ−ブチルエーテル２０mlを加えて、この溶液をＫ2ＣＯ3で乾燥した。溶媒を留去して、ｎ−ヘキサン／酢酸エチル（４：１）を溶離液として残渣をシリカゲルのクロマトグラフィーに付した。１，５−ジブロモ−３，３−ジメチル−２，４−ペンタンジオン１．８８ｇを褐色の液体として得た。
1Ｈ−ＮＭＲ（δ，ＣＤＣｌ3）：４．０５（ｓ，４Ｈ）；１．３６（ｓ，６Ｈ）。
【０１０３】
ｂ）  エタノール５ml中の１，５−ジブロモ−３，３−ジメチル−２，４−ペンタンジオン６８４mgの溶液を、エタノール１５ml中のＮ−（２−チアゾリル）チオ尿素１．２７４ｇの溶液に還流下で加え、この混合物を３時間還流した。０℃に冷却後、反応混合物を１０％水酸化ナトリウム水溶液で中和した。沈殿物（６０２mg）を濾過し、次に有機層を酢酸エチルで抽出して、無水硫酸ナトリウムで乾燥した。溶媒を留去して、ｎ−ヘキサン／酢酸エチル（２：１）を溶離液として残渣をシリカゲルのクロマトグラフィーに付した。下記式：
【０１０４】
【化２６】
2008509029.tif 000026
【０１０５】
で示される化合物更に１４８mgを淡灰色の固体として得た（全部で７５０mg）。
【０１０６】
【表１】
2008509029.tif 000027
【０１０７】
ｃ）  エタノール１０ｌ中の酢酸銅９８mgの溶液を、テトラヒドロフラン１０ml中のこの淡灰色の固体２０３mgの溶液に還流下で滴下により加え、この混合物を２時間還流した。約２３℃に冷却後、暗褐色の固体が、真空蒸発による溶媒の除去の過程で沈殿したが、この固体を濾過により回収した（８２mg）。濾液を濃縮して、ジクロロメタン／アセトン（２０：１）を溶離液として残渣をシリカゲルのクロマトグラフィーに付すことにより、金属錯体更に７０mgを得たため、下記式：
【０１０８】
【化２７】
2008509029.tif 000028
【０１０９】
で示される暗褐色の粉末が全部で１５２mgになった。
【０１１０】
実施例２：  ａ）  Ｎ−（２−ピリジル）チオ尿素１．０ｇを熱エタノール１０mlに溶解し、次に１，４−ジブロモ−２，３−ブタンジオン０．８０ｇを加えた。この混合物を加熱還流した。１時間撹拌後、酢酸ナトリウムの飽和水溶液をこの反応混合物に加えた。生じた白色の固体を濾過により回収して、水及びメタノールで洗浄した。乾燥後、桃色の固体０．８０ｇを得た。
【０１１１】
【表２】
2008509029.tif 000029
【０１１２】
ｂ）  熱エタノール７ml中のＣｕ（ＯＡｃ）2・Ｈ2Ｏ  ８５mgの溶液を、テトラヒドロフラン２０mlとエタノール２０mlとの混合物中のこの桃色の固体１５０mgの溶液に滴下により加えた。添加の終了後、この混合物を還流下で１．５時間撹拌した。混合物を濃縮し、次にエタノールで洗浄することにより、下記式：
【０１１３】
【化２８】
2008509029.tif 000030
【０１１４】
で示される緑色の固体０．１８ｇを得た。
【０１１５】
実施例３：  実施例１の生成物０．３１mgをジクロロメタン５０mlに溶解した。この色素溶液のスペクトルを分光光度計（Ｕ−３３００（商標）、日立（Hitachi））で測定した。最大吸収（λmax）は、３４６nmの波長に出た。
【０１１６】
実施例４：  実施例１の生成物１２mgを２，２，３，３−テトラフルオロ−１−プロパノール１．００mlに溶解した。次にこの色素溶液を、１．２mm厚の平らなポリカーボネート板（直径１２０mm）に８００回転/分でスピンコーティングした；次に回転速度を２０００回転/分に上げたため、過剰の溶液が除去され、均一な固体層が生成した。光学測定系（ＥＴＡ−ＲＴ（商標）、ステアグＥＴＡオプティーク（STEAG ETA-Optik））を用いて、層厚及び複素屈折率を測定した。４０５nmで、色素層は、４５nmの層厚、１．９０９の屈折率ｎ及び０．０１１の吸光係数ｋであった。低い反射率のマークは、パルス色素レーザー（パルス長１５ns）を用いて４０５nmの波長及び０．８kJ/m2のエネルギー密度で記録層に書き込んだ。
【０１１７】
実施例５：  実施例２の生成物０．３７mgをジクロロメタン５０mlに溶解した。この色素溶液のスペクトルを分光光度計（Ｕ−３３００、日立）で測定した。最大吸収（λmax）は、３２５nmの波長に出た。
【０１１８】
実施例６：  実施例２の化合物１２mgを２，２，３，３−テトラフルオロ−１−プロパノール１．００mlに溶解した。次にこの色素溶液を１．２mm厚の平らなポリカーボネート板（直径１２０mm）に８００回転/分でスピンコーティングした；次に回転速度を２０００回転/分に上げたため、過剰の溶液が除去され、均一な固体層が生成した。光学測定系（ＥＴＡ−ＲＴ（商標）、ステアグＥＴＡオプティーク）を用いて、層厚及び複素屈折率を測定した。４０５nmで、色素層は、４１nmの層厚、１．９８６の屈折率ｎ及び０．１０１の吸光係数ｋであった。低い反射率のマークは、パルス色素レーザー（パルス長１５ns）を用いて４０５nmの波長及び０．８kJ/m2のエネルギー密度で記録層に書き込んだ。
【０１１９】
実施例７：  真空コーティング装置（ツイスター（Twister）（商標）、バルザース・ユナクシス（Balzers Unaxis））中で、３０nm厚の銀反射層を、１．１mm厚の溝付きポリカーボネートディスク（直径１２０mm、グルーブピッチ４００nm、グルーブの深さ８０nm、グルーブ幅１７０nm）に適用した。実施例１の生成物０．１２ｇを２，２，３，３−テトラフルオロ−１−プロパノール１０mlに溶解して、０．２μmテフロン（商標）フィルターにより濾過した。均一な固体層を形成するために、この色素溶液をスピンコーティング法により反射層に適用し、次にオーブンで７０℃で１５分間乾燥した。続けて真空コーティング装置（スプリンター（Sprinter）（商標）、バルザース・ユナクシス）中でＲＦ−スパッタリングにより４０nm厚の誘電層（ＳｉＯＮ）を適用した。感圧性接着剤で片面が被覆されたポリカーボネートフィルム（全体の厚さ１００μm、リンテック株式会社（Lintec Corp.）、日本）を最後に誘電層に接着した。４０７nmレーザーダイオード及び０．８５の対物レンズ開口数に基づく、市販のディスク試験機器（ブルーレイ（Blu-ray）（登録商標）用のＯＤＵ−１０００（商標）、パルステック（Pulstec）、日本）を用いて、５．２８m/sの線速度及び７mWのレーザー出力でマークをディスクに記録した。次に記録領域を０．３５mWレーザー出力でリードバックした。
【０１２０】
実施例８：  実施例２の化合物を、実施例１の化合物の代わりにスピンコーティングしたという違いはあるが、実施例７とほぼ同様に進行させた。
【０１２１】
実施例９〜３６：  実施例１〜５とほぼ同様に以下の化合物を調製して測定した：
【０１２２】
【表３】
2008509029.tif 000031
2008509029.tif 000032
2008509029.tif 000033
2008509029.tif 000034
2008509029.tif 000035
【０１２３】
実施例３７〜５３：  実施例１２、１３、１４、１５、１６、１９、２０、２１、２２、２３、２４、２５、２６、３０、３３、３５及び３６の化合物１０mgをそれぞれ２，２，３，３−テトラフルオロ−１−プロパノール１．００mlに溶解した。次に各色素溶液を、１．２mm厚の平らなポリカーボネート板（直径１２０mm）に８００回転/分でスピンコーティングした；次に回転速度を２０００回転/分に上げたため、過剰の溶液が除去され、均一な固体層が生成した。光データ記憶媒体用の静止試験系（メディア・テスト−Ｉ（MEDIA TEST-I）（商標）、トプティカ・フォトニクス（TOPTICA Photonics））を用いて、ピットマークを書き込みレーザー（パルス長２５ns〜３００ns、レーザー出力１〜１４mW）で３９９nmの波長で形成した。ピットマーク形成の前後の反射率の変化を読み出しレーザーで４２２nmの波長で測定した。モジュレーションは、ピットマーク形成の前後での反射率（Ｒ）の変化の比として定義される：モジュレーション［％で表現］＝（Ｒ前−Ｒ後）／Ｒ前。感度は、モジュレーションが上昇し始めるときの閾値書き込みレーザー出力として定義される。
【０１２４】
【表４】
2008509029.tif 000036
2008509029.tif 000037
2008509029.tif 000038
2008509029.tif 000039
【０１２５】
実施例５４：  実施例２０の化合物９mg及び実施例３３の化合物１mgを２，２，３，３−テトラフルオロ−１−プロパノール１．００mlに溶解した。次にこの混合色素溶液を、１．２mm厚の平らなポリカーボネート板（直径１２０mm）に６００回転/分でスピンコーティングした；次に回転速度を２０００回転/分に上げたため、過剰の溶液が除去され、均一な固体層が生成した。実施例３７〜５３と同じやり方で、ピットマークを形成して、反射率を光データ記憶媒体用の静止試験系（メディア・テスト−Ｉ（商標）、トプティカ・フォトニクス）で測定した。レーザー曝露の前後での反射率（Ｒ）の変化の比として定義される、読み出し安定性を試験するために、次に低いレーザー出力でのレーザー曝露中にも反射率の変化を測定した（波長３９９nm、レーザー出力０．５mW、パルス幅１m秒）：読み出し安定性［％で表現］＝（Ｒ前−Ｒ後）／Ｒ前。
【０１２６】
【表５】
2008509029.tif 000040
【０１２７】
更に別の実施例：  Ｚｎ又はＣｕを相互に、又はそれぞれＣｏ、Ｎｉ若しくはＰｄにより置換したという違いはあるが、上記実施例とほぼ同様に進行させた。また、異なる２種以上の金属を含む（ＣｕとＺｎ、ＣｕとＣｏ、ＣｕとＮｉ、ＣｕとＰｄ、ＣｏとＮｉ、ＣｏとＰｄ、ＣｏとＺｎ、ＮｉとＰｄ、ＮｉとＺｎ、又はＣｕ、Ｃｏ及びＺｎなど）化合物の混合物を使用することもできる。
【国際調査報告】
2008509029.tif 000048
2008509029.tif 000049
2008509029.tif 000050